(57)【要約】【課題】広い温度範囲で支持体上に塗布する押出し被覆法または複数の同一または異なる種類の支持体を互いに接合する押出し貼合せ法で用いる、少なくとも一種の不飽和カルボン酸エステル型のコモノマーと少なくとも一種の官能性コモノマーとを含む少なくとも一種のエチレンのポリマーまたはコポリマーから成る接着剤組成。【解決手段】不飽和カルボン酸エステル型のコモノマーの含有率は５重量％以上であり、官能性コモノマーは酸、無水物またはエポキシド基の形の少なくとも一種の反応性官能基から成り、反応性官能基の含有率は上記組成物の１重量％以下である。支持体はアルミニウム、紙、ボード、セロハン、ポリエチレン、ポリプロピレン、ポリアミド、ポリエステル、ＰＶＣ、ＰＶＤＣまたはポリアクリロニトリル樹脂をベースとするフィルムおよび無機バリヤー薄層で被覆されたフィルムにすることができる。【特許請求の範囲】
【請求項１】
広い温度範囲で支持体上に塗布する押出し被覆法または複数の同一または異なる種類の支持体を互いに接合する押出し貼合せ法で用いる、少なくとも一種の不飽和カルボン酸エステル型のコモノマーと少なくとも一種の官能性コモノマーとを含む少なくとも一種のエチレンのポリマーまたはコポリマーから成る接着剤組成物において、
上記組成物の不飽和カルボン酸エステル型のコモノマーの含有率は５重量％以上であり、上記官能性コモノマーは酸、無水物またはエポキシド基の形の少なくとも一種の反応性官能基から成り、この反応性官能基の含有率は上記組成物の１重量％以下であることを特徴とする接着剤組成物。
【請求項２】
上記反応性官能基の含有率が上記組成物の０．０５〜０．９重量％である請求項１に記載の接着剤組成物。
【請求項３】
上記カルボン酸エステル型のコモノマーが、アルキル基が１〜２４個の炭素原子を含むアルキル（メタ）アクリレートの中から選択される請求項１または２に記載の接着剤組成物。
【請求項４】
上記官能性コモノマーが、無水不飽和カルボン酸、特に無水マレイン酸の中から選択される請求項１〜３のいずれか一項に記載の接着剤組成物。
【請求項５】
無水マレイン酸の含有率が組成物の０．１５〜０．６重量％である請求項４に記載の接着剤組成物。
【請求項６】
アルキル（メタ）アクリレート型のコモノマーの含有率が組成物の６〜４０重量％である請求項３〜５のいずれか一項に記載の接着剤組成物。
【請求項７】
アルキル（メタ）アクリレート型のコモノマーの含有率が組成物の１０〜２５重量％である請求項６に記載の接着剤組成物。
【請求項８】
支持体上に塗布する押出被覆法で請求項１〜７のいずれか一項に記載の接着剤組成物を用いて得られる多層構造物であって、上記支持体がアルミニウム、紙、ボード、セロハン、ポリエチレン、ポリプロピレン、ポリアミド、ポリエステル、ポリ塩化ビニル（ＰＶＣ）、ポリ塩化ビニリデン（ＰＶＤＣ）またはポリアクリロニトリル（ＰＡＮ）樹脂をベースとするフィルム（これらフィルムは延伸されていもよく、金属化されていてもよく、物理的または化学的に処理されていてもよい）および無機バリヤー薄層で被覆されたフィルム、例えば、ポリエステルフィルム（ＰＥＴ、ＳｉＯｘまたはＡｌＯｘ）の中から選択されることを特徴とする多層構造物。
【請求項９】
同一または異なる種類の複数の支持体を互いに接合する押出し貼合せ法で請求項１〜７のいずれか一項に記載の接着剤組成物を用いて得られる多層構造物であって、上記支持体がアルミニウム、紙、ボード、セロハン、ポリエチレン、ポリプロピレン、ポリアミド、ポリエステル、ポリ塩化ビニル（ＰＶＣ）、ポリ塩化ビニリデン（ＰＶＤＣ）またはポリアクリロニトリル（ＰＡＮ）樹脂をベースとするフィルム（これらフィルムは延伸されていもよく、金属化されていてもよく、物理的または化学的に処理されていてもよい）および無機バリヤー薄層で被覆されたフィルム、例えば、ポリエステルフィルム（ＰＥＴ、ＳｉＯｘまたはＡｌＯｘ）の中から選択されることを特徴とする多層構造物。
【請求項１０】
全てのコモノマーを一段階の高圧ラジカル重合する請求項１〜７のいずれか一項に記載の接着剤組成物の製造方法。
【請求項１１】
高圧ラジカル重合で得られる少なくとも２種のエチレンコポリマーの少なくとも一種が官能性コモノマーを含み、これら少なくとも２種のエチレンコポリマーを溶融混合する請求項１〜７のいずれか一項に記載の接着剤組成物の製造方法。
【発明の詳細な説明】
【技術分野】
【０００１】
本発明は、一種または複数のエチレンポリマーまたはコポリマーをベースにした接着剤組成物またはバインダーに関するものである。
本発明の接着剤組成物またはバインダーは、支持体上への押出しコーティングまたは複数の支持体を接合するための押出し貼合せで用いることができる。支持体は同一種類または異なる種類にすることができ、支持体の一つはアルミニウムにすることができる。
【背景技術】
【０００２】
アルミニウムの支持体上に押出しコーティングするためのバインダーとしてエチレン／（メタ）アクリル酸コポリマーを用いることは公知である。しかし、このコポリマーは限られた支持体にしか接着せず、特に、ポリエステル（ＯＰＥＴ）、ポリプロピレン（ＯＰＰ）またはポリアミド（ＯＰＡ）のような配向したプラスチックフィルムには接着しない。
【０００３】
下記文献にはコロナ処理したポリエチレンテレフタレート（ＰＥＴ）のようなポリエステルフィルムをポリエチレン（ＰＥ）のような別の基材に接合するためのエチレン／アルキル（メタ）アクリレート／グリシジルメタクリレート（ＧＭＡ）ターポリマー型バインダーが記載されている。
【特許文献１】フランス特許第９８，１３２４８号公報
【０００４】
しかし、他の各種基材への接合は限定される。下記文献にはシール／剥離が可能なプラスチック包装用アルミニウム蓋のバインダーが記載されている。
【特許文献２】欧州特許第４４４，８６５号公報
【０００５】
この組成物はエチレン／酢酸ビニル（ＥＶＡ）またはエチレン／アルキル（メタ）アクリレートコポリマーをエチレン／不飽和酸またはその無水物／不飽和エステルターポリマーとのブレンド物である。しかし、このシール／剥離が可能なバインダーはアルミニウム支持体と熱可塑性支持体との間の押出被覆や押出し貼合せ用のバインダーとしては用いることができない。
下記文献にも共押出し用バインダーが記載されている：
【特許文献３】欧州特許第１，１３６，５３６号公報
【０００６】
このバインダーは５〜３５部のポリマー（Ａ）と９５〜６５部のポリエチレン（Ｂ）とから成り、上記ポリマー（Ａ）は８０〜２０部のメタロセンポリエチレン（Ａ１）と、２０〜８０部の非メタロセンＬＬＤＰＥポリエチレン（Ａ２）とのブレンド物から成り、このポリマー（Ａ１）＋（Ａ２）とのブレンド物には不飽和カルボン酸が共グラフトされており、ポリエチレン（Ｂ）はポリエチレンホモポリマーまたはコポリマーおよびエラストマーの中から選択される。ポリマー（Ａ）と（Ｂ）のブレンド物での不飽和グラフトカルボン酸の含有量は３０〜１０００００ｐｐｍである。この組成物は共押出で極めて有用であるが、延伸ポリエチレンテレフタレート（ＯＰＥＴ）のような支持体での押出被覆および押出し貼合では高性能ではない。
【０００７】
下記文献にはエチレンベースのポリマーまたはコポリマーとエチレン／アルキル（メタ）アクリレート／無水マレイン酸ターポリマーとのブレンド物から成る熱可塑性組成物が記載されている。
【特許文献４】欧州特許第２２２，７８９号公報
【０００８】
この組成物のアルミニウム支持体被覆の使用を説明する実施例において、上記ターポリマーは１５〜５０ｗｔ％のラジカルポリエチレンとのブレンド物として用いられ、無水マレイン酸含有率は１．４〜２．５ｗｔ％である。この型の組成物は無水マレイン酸含有率が高いので、湿気に対して極めて敏感であり、ＯＰＥＴ、ＯＰＡおよびＯＰＰから成るフィルムに対する接着特性は普通である。
下記文献には低密度ポリエチレン（ＬＤＰＥ）（少なくとも５５ｗｔ％）と、０〜２０ｗｔ％の別の不飽和エチレンコモノマーを含むことができるエチレン／（メタ）アクリル酸コポリマーの酸の含有量が低いコポリマーとを含むアルミホイル等の極性基材の高速被覆で用いられるポリマーブレンド物が記載されている。
【特許文献５】米国特許第２００２／０１９８３２３Ａ１号明細書
【０００９】
酸の含有量が低い上記コポリマーはエチレン／（メタ）アクリル酸／イソブチルアクリレートターポリマーで、後者のコモノマー含有率はターポリマーの１〜８ｗｔ％、すなわちブレンド中で最大３．６％であるのが好ましい。この型の配合物はアルミニウム、紙、ポリエチレン等のごく限られた支持体にしか接着しない。
【発明の開示】
【発明が解決しようとする課題】
【００１０】
本発明者は、驚くべきことに、オレフィンマトリクス中の反応性官能基（酸、無水物またはエポキシド型）の含有率を低くし、不飽和カルボン酸エステルコモノマーの含有率を十分にしても、押出し被覆法による支持体上への塗布または押出し貼り合わせ法による種々の種類の支持体の接合で使用する少なくとも一種のエチレンポリマーまたはコポリマーから成る接着剤組成物またはバインダーの接着特性を著しく向上させることができるということを見出した。
【００１１】
本発明組成物の利点は多数の支持体に接着できる汎用性の外に、２２０〜３３０℃の広範囲の温度で高速度で使用でき、吸湿性がなく、使用中、完成品の両方で臭気発生量が少ないという点にある。
【課題を解決するための手段】
【００１２】
本発明の対象は、広範囲の温度で支持体上に塗布する押出しコーティングプロセスまたは同一または異なる種類の複数の支持体を互いに接合する押出し貼合せプロセスで用いる少なくとも一種の不飽和カルボン酸エステル型のコモノマーと少なくとも一種の官能性コモノマーとを含む少なくとも一種のエチレンのポリマーまたはコポリマーから成る接着剤組成物において、上記不飽和カルボン酸エステル型のコモノマーの含有率が５重量％以上で、上記官能性コモノマーが酸、無水物またはエポキシド基の形の少なくとも一種の反応性官能基から成り、この反応性官能基の含有率が組成物の１重量％以下であることを特徴とする接着剤組成物にある。
【発明を実施するための最良の形態】
【００１３】
上記反応性官能基の含有率は組成物の０．０５〜０．９重量％であるのが好ましい。
【００１４】
「エチレンのコポリマー」という用語はエチレンと一種または複数のコモノマー、例えば不飽和モノマー、特に下記モノマーとのポリマーを意味する：
（１）３〜３０個の炭素原子を有するα−オレフィン
（２）アセチレン化合物
（３）共役または非共役ジエン、例えば１，４−ヘキサジエン
（４）ポリエン
（５）一酸化炭素
（６）不飽和カルボン酸のエステル、例えばアルキル基が２４個以下の炭素原子を含むアルキル（メタ）アクリレート
（７）飽和カルボン酸のビニルエステル、例えば酢酸ビニルまたはプロピオン酸ビニル等
（８）不飽和エポキシド、
（９）不飽和カルボン酸、その塩およびその無水物。
【００１５】
不飽和ジカルボン酸無水物の例としては特に無水マレイン酸、無水イタコン酸、無水シトラコン酸および無水テトラヒドロフタル酸が挙げられる。
【００１６】
本発明の一種または複数のエチレンのコポリマーはエチレンのホモポリマーまたはコポリマー、特に低密度ポリエチレン、直鎖低密度ポリエチレン、超低密度ポリエチレンまたはメタロセンポリエチレンに希釈することができる。この稀釈によって、得られた組成物の接着特性は低下するが、それでも接着特性は想定される特定の支持体上へのコーティングまたは貼り合わせには十分である。
【００１７】
本発明接着剤組成物のカルボン酸エステル型のコモノマーはアルキル基が１〜２４個の炭素原子を含むアルキル（メタ）アクリレートの中から選択するのが好ましい。
アルキルアクリレートまたはメタクリレートの例としては、特にメチルアクリレート、エチルアクリレート、ｎ−ブチルアクリレート、イソブチルアクリレートおよび２−エチルヘキシルアクリレートが挙げられる。特にメチルアクリレートおよびｎ−ブチルアクリレートが用いられる。
【００１８】
本発明接着剤組成物の官能性コモノマーは酸、無水物またはエポキシド基の中から選択するのが好ましい。この基はカルボン酸の化合物またはその不飽和カルボン酸無水物の誘導体の中から選択されるのが好ましい。
無水不飽和ジカルボン酸の例としては特に無水マレイン酸、無水イタコン酸、無水シトラコン酸および無水テトラヒドロフタル酸が挙げられる。無水マレイン酸を用いるのが好ましい。
【００１９】
官能性コモノマーは不飽和エポキシド型官能基にすることもできる。不飽和エポキシドの例としては特に下記が挙げられる：
（１）脂肪族グリシジルエステルおよびエーテル、例えばアリルグリシジルエーテル、ビニルグリシジルエーテル、グリシジルマレエートおよびイタコネート、グリシジルメタクリレート（ＧＭＡ）およびアクリレート、
（２）脂環式グリシジルエステルおよびエーテル、例えばグリシジル１−シクロヘキシ−２−エンエーテル、ジグリシジル４，５−シクロヘキセンジカルボキシレート、グリシジル４−シクロヘキセンカルボキシレート、グリシジル５−ノルボネン−２−メチル−２−カルボキシレートおよびジグリシジルエンドシスビシクロ［２．２．１］ヘプト−５−エン−２，３−ジカルボキシレート。
【００２０】
不飽和モノカルボンまたはジカルボン酸型の官能基、例えば（メタ）アクリル酸を用いることもできる。これらの官能性コモノマーは共重合、特に高圧ラジカル型の共重合によってエチレンポリマーまたはコポリマーに結合するのが好ましいが、グラフト化で結合することもできる。これらの官能性コモノマーは特に高圧ラジカル重合によってエチレン、その他のエチレンコモノマーと直接共重合するか、エチレンポリマーにグラフトすることもできる。
【００２１】
官能性コモノマーは無水不飽和カルボン酸、好ましくは無水マレイン酸の中から選択するのが好ましい。本発明接着剤組成物は特に無水マレイン酸の含有率が組成物の０．１５〜０．６重量％であるのが好ましい。
【００２２】
本発明接着剤組成物はアルキル（メタ）アクリレート型コモノマーの含有率が組成物の６〜４０重量％、好ましくは１０〜２５重量％であるのが好ましい。
本発明の別の実施例から、本発明の対象は上記接着剤組成物を支持体上に塗布する押出コーティングプロセスで用いて得られる多層構造物にある。その特徴は上記支持体がアルミニウム、紙、ボード、セロハン、ポリエチレン、ポリプロピレン、ポリアミド、ポリエステル、ポリ塩化ビニル（ＰＶＣ）、ポリ塩化ビニリデン（ＰＶＤＣ）またはポリアクリロニトリル（ＰＡＮ）樹脂をベースとするフィルム（これらのフィルムは延伸されていても、延伸されていなくてもよく、金属化されていても、金属化されていなくてもよく、物理的または化学的手段で処理されていても、処理されていなくてもよい）および無機バリヤー薄層で被覆されたフィルム、例えばポリエステル（ＰＥＴ、ＳｉＯｘまたはＡｌＯｘ）の中から選択される点にある。
【００２３】
本発明の別の実施例から、本発明の他の対象は本発明接着剤組成物を同一または異なる種類の複数の支持体を互いに接合するための押出貼合せプロセスで用いて得られる多層構造物にある。その特徴とは上記支持体がアルミニウム、紙またはボード、セロハン、ポリエチレン、ポリプロピレン、ポリアミド、ポリエステル、ポリ塩化ビニル（ＰＶＣ）、ポリ塩化ビニリデン（ＰＶＤＣ）またはポリアクリロニトリル（ＰＡＮ）樹脂をベースとするフィルム（これらのフィルムは延伸されていても、延伸されていなくてもよく、金属化されていても、金属化されていなくてもよく、物理的または化学的手段で処理されていても、処理されていなくてもよい）および無機バリヤー薄層で被覆されたフィルム、例えばポリエステル（ＰＥＴ、ＳｉＯｘまたはＡｌＯｘ）の中から選択される点にある。
【００２４】
本発明のさらに別の対象は、全てのコモノマーを一段階で高圧ラジカル重合することから成る本発明の接着剤組成物の製造方法にある。
本発明のさらに別の対象は、高圧ラジカル重合によって別々に得られる少なくとも２種のエチレンのコポリマー（そのうちの少なくとも一種は官能性コモノマーを含む）を溶融混合する本発明接着剤組成物の製造方法にある。
【００２５】
この場合、押出しコーティングまたは押出し貼り合わせ段階の前に上記ブレンド物を製造しても、各種コモノマーを含む種々の化合物の顆粒をドライ混合し、上記段階中に製造しても問題はない。
本発明接着剤組成物にはその押出コーティングまたは押出貼り合わせの実施を容易にするために、他の添加剤、例えば粘着防止剤、滑剤、酸化防止剤、充填材、顔料、染料および加工助剤をさらに含むことができる。これらの添加剤のいくつかはマスターバッチの形で組成物に導入することができる。
【実施例】
【００２６】
一般条件：
ＣＯＬＬＩＮ押出コーティングラインを用いて、各種組成の接着剤（［表１］に特性を示す）をラジカル低密度ポリエチレン（ｒＬＤＰＥ）の層と共押出し、種々の支持体上に積層した。操作条件は延伸比（ダイから出る溶融ポリマーの速度に対する延伸速度の比）が５．８になるように選択した。
下記実施例で得られた複合構造物から分かるように、押出成形するか、ポリエチレンフィルム上へ貼合せることによって完全なポリエチレン層が形成できるということは理解できよう。
幅の中心から幅１５ｍｍのストリップを押出方向に沿って切り取った。ポリマーコーティングを数センチメートルの距離にわたって支持体から手で剥がした後、剥離した２つの部分（それぞれアルミニウムおよびポリマーコーティング）を、ＭＴＳ ＳＹＮＥＲＧＩＥ ２００引張試験機の２つのジョーに取付け、剥離強度を２００ｍｍ／分の剥離速度で評価した。１つの接着剤につき５つの試験片を試験した。試験は接着後１５分以内（ｔ0での剥離）と、２３℃および相対湿度５０％で１ヶ月コンディショニングした後に行った。
【００２７】
【表１】
2008524365.tif 000002
【００２８】
低密度ポリエチレン（ＬＤＰＥ）はトタルペトロケミカルズ社のＬＡＣＱＴＥＮＥ（登録商標）ＬＤ ３０４である。
樹脂１はアルケマ社から商品名ＬＯＴＡＤＥＲ（登録商標）３２１０で市販のエチレン／ブチルアクリレート／無水マレイン酸（ＭＡＨ）ターポリマーである。
樹脂４はアルケマ社から商品名ＬＯＴＡＤＥＲ（登録商標）３４１０で市販のエチレン／ブチルアクリレート／無水マレイン酸（ＭＡＨ）ターポリマーである。
樹脂２、３、５〜８は本発明の組成物である。
樹脂２は１８．６ｗｔ％のアクリレートを含むエチレン／ブチルアクリレートコポリマーをエチレン／メチルアクリレート（１７．７ｗｔ％）／無水マレイン酸（１ｗｔ％）ターポリマーと約７０／３０の重量比で、回転速度５０ｒｐｍｍのＦＡＩＲＥＸ ４５／２６ Ｄ型単軸押出機を用いて１５０℃の温度で混合して得た。
【００２９】
樹脂３、５、６は高圧ラジカル重合で得られるエチレン／メチルアクリレート／無水マレイン酸ターポリマーである。
樹脂７は樹脂２で用いた押出機で、２０ｗｔ％のアクリレートを含むエチレン／メチルアクリレートコポリマーをエチレン／ブチルアクリレート（６ｗｔ％）／メタクリル酸（１．５ｗｔ％）ターポリマーと約７０／３０の重量比で混合して得た。
樹脂８は樹脂７で用いた押出機で、２４ｗｔ％のアクリレートを含むエチレン／メチルアクリレートコポリマーをエチレン／メチルアクリレート（２５ｗｔ％）／グリシジルメタクリレート（８ｗｔ％）ターポリマー（アルケマから商品名ＬＯＴＡＤＥＲ（登録商標）ＡＸ ８９００で市販）と約９０／１０の重量比で混合して得た。
略語ＭｅＡ、ＢｕＡ、ＭＡＨ、ＭＡＡおよびＧＭＡはそれぞれメチルアクリレート、ブチルアクリレート、無水マレイン酸、メタクリル酸およびグリシジルメタクリレートを表す。
ＭＦＩはＡＳＴＭ Ｄ１２３８規格に従って１９０℃の温度、２．１６ｋｇの荷重下で測定されるメルトフローインデックスである。
【００３０】
実施例１
用いた支持体は厚さ３７μｍのアルミニウムフィルムである。アルミニウム（３７μｍ）／接着剤（１０μｍ）／ｒＬＤＰＥ（１００μｍ）の構造物を製造した。２つの押出温度（それぞれ２９０〜３００℃および３１０〜３２０℃）を試験する接着剤（比較例の接着剤として用いるものを含む）ごとに評価した。
得られた結果は［表２］に示してある（測定値と標準偏差が示してある）：
【００３１】
【表２】
2008524365.tif 000003
【００３２】
本発明接着組成物は、押出で通常用いられる接着剤（樹脂１、４、比較例）に比べて特に老化後に性能が向上するのが観察される。
さらに、樹脂１とＬＤＰＥとのブレンド物（これは従来技術の特許文献４（欧州特許第２２２，７８９号公報）の実施例９〜１３の記載のもの）は、樹脂１を単独で用いた場合よりも接着値が低い。
【００３３】
実施例２
この実施例では支持体としてデュポン帝人の製品番号ＭＹＬＡＲ ８１３（厚さ１４μｍ）とＭＹＬＡＲ ８００（１２μｍ）の２つの延伸ポリエチレンテレフタレート（ＯＰＥＴ）を用いた。
ＭＹＬＡＲ ８１３の場合は、物理的または化学的手段（「プライマー」）で処理していないフィルムの側に接着剤を塗布した。いずれの場合も接着剤を塗布する直前にＰＥＴフィルムにコロナ処理をインラインで施した。
ＰＥＴフィルム／接着剤（１０μｍ）／ｒＬＤＰＥ（３０μｍ）の構造物を製造した。得られた結果は［表３］に示してある：
【００３４】
【表３】
2008524365.tif 000004
【００３５】
本発明組成物（樹脂５、６、７、８）の接着特性は比較例の樹脂１、４に比べて大幅に向上することが観察される。
【００３６】
実施例３
この実施例では厚さ２５μｍの延伸ナイロン−６フィルム上に接着剤を塗布した。サンプル構造はＯＰＡフィルム／接着剤（１０μｍ）／ｒＬＤＰＥ（８５μｍ）にした。得られた結果は［表４］に示してある。
【００３７】
【表４】
2008524365.tif 000005
【００３８】
本発明樹脂６は延伸ポリアミドから成る基材に対する接着特性が向上している。
全ての試験で本発明樹脂の加工中および最終製品で発生する臭気の量は従来の樹脂に比べて大幅に減少することも観察された。
さらに、顆粒の形をした本発明樹脂は吸湿性が全くない。
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
少なくとも一種の不飽和カルボン酸エステル型のコモノマーと少なくとも一種の官能性コモノマーとを含む少なくとも一種のエチレンのポリマーまたはコポリマーをベースとする接着組成物において、
（１）上記の少なくとも一種の不飽和カルボン酸エステル型のコモノマーがアルキル基が１〜２４個の炭素原子を含むアルキル（メタ）アクリレートの中から選択され、
（２）上記アルキル（メタ）アクリレート型コモノマーの含有率が組成物の６〜２５重量％であり、
（３）上記官能性コモノマーが酸、無水物またはエポキシド基の形の少なくとも一種の反応性官能基から成り、この反応性官能基の含有率が組成物の１重量％以下である
ことを特徴とする接着組成物。
【請求項２】
アルキル（メタ）アクリレート型コモノマーの含有率が組成物の１０〜２５重量％である請求項１に記載の接着組成物。
【請求項３】
一種または複数の反応性官能基の含有率が上記組成物の０．０５〜０．９重量％である請求項１または２に記載の接着組成物。
【請求項４】
官能性コモノマーが無水不飽和カルボン酸、特に、無水マレイン酸の中から選択される請求項１〜３のいずれか一項に記載の接着組成物。
【請求項５】
無水マレイン酸の含有率が組成物の０．１５〜０．６重量％である請求項４に記載の接着組成物。
【請求項６】
支持体上に塗布する押出被覆法で請求項１〜５のいずれか一項に記載の接着剤組成物を用いて得られる多層構造物であって、上記支持体がアルミニウム、紙、ボード、セロハン、ポリエチレン、ポリプロピレン、ポリアミド、ポリエステル、ポリ塩化ビニル（ＰＶＣ）、ポリ塩化ビニリデン（ＰＶＤＣ）またはポリアクリロニトリル（ＰＡＮ）樹脂をベースとするフィルム（これらフィルムは延伸されていもよく、金属化されていてもよく、物理的または化学的に処理されていてもよい）および無機バリヤー薄層で被覆されたフィルム、例えば、ポリエステルフィルム（ＰＥＴ、ＳｉＯｘまたはＡｌＯｘ）の中から選択されることを特徴とする多層構造物。
【請求項７】
同一または異なる種類の複数の支持体を互いに接合する押出し貼合せ法で請求項１〜５のいずれか一項に記載の接着剤組成物を用いて得られる多層構造物であって、上記支持体がアルミニウム、紙、ボード、セロハン、ポリエチレン、ポリプロピレン、ポリアミド、ポリエステル、ポリ塩化ビニル（ＰＶＣ）、ポリ塩化ビニリデン（ＰＶＤＣ）またはポリアクリロニトリル（ＰＡＮ）樹脂をベースとするフィルム（これらフィルムは延伸されていもよく、金属化されていてもよく、物理的または化学的に処理されていてもよい）および無機バリヤー薄層で被覆されたフィルム、例えば、ポリエステルフィルム（ＰＥＴ、ＳｉＯｘまたはＡｌＯｘ）の中から選択されることを特徴とする多層構造物。
【請求項８】
全てのコモノマーを一段階で高圧ラジカル重合する請求項１〜５のいずれか一項に記載の接着組成物の製造方法。
【請求項９】
高圧ラジカル重合で得られる少なくとも２種のエチレンコポリマーの少なくとも一種が官能性コモノマーを含み、これら少なくとも２種のエチレンコポリマーを溶融混合する請求項１〜５のいずれか一項に記載の接着剤組成物の製造方法。
【請求項１０】
請求項１〜５のいずれか一項に記載の接着組成物と、エチレンのホモポリマーまたはコポリマーとを含むブレンド物。
【請求項１１】
エチレンのホモポリマーが低密度ポリエチレン、直鎖低密度ポリエチレン、超低密度ポリエチレンおよびメタロセンポリエチレンの中から選択される請求項１０に記載のブレンド。
【請求項１２】
支持体上に塗布する押出しコーティングプロセスまたは広範囲の温度で同一または異なる種類の複数の支持体を互いに接合する押出し貼合せプロセスでの、請求項１〜５のいずれか一項に記載の接着組成物または請求項１０または１１に記載のブレンド物の使用。
【国際調査報告】
2008524365.tif 000006
2008524365.tif 000007
2008524365.tif 000008
2008524365.tif 000009
2008524365.tif 000010
2008524365.tif 000011
2008524365.tif 000012
2008524365.tif 000013